(57)【特許請求の範囲】
【請求項１】
未硬化ジェットインク組成物であって、
前記未硬化ジェットインク組成物の質量に対し、３から５質量％のカーボンブラック粒子状顔料物質；
前記未硬化ジェットインク組成物の質量に対し、１５から２０質量％のシルセスキオキサンを含む未硬化シリコン樹脂成分、０．５から３質量％の未硬化エポキシ樹脂成分、及び１から４質量％の未硬化メラミン樹脂成分を含む未硬化樹脂組成物；及び
前記未硬化ジェットインク組成物の質量に対し、３０から４０質量％のプロピレン−グリコール−モノメチル−エーテル、１０から１３質量％のジエチレン−グリコール−ジメチル−エーテル、及び１０から１２質量％のプロピレン−グリコール−メチル−エーテル−アセテートを含む溶媒組成物、
を含むことを特徴とする未硬化ジェットインク組成物。
【請求項２】
さらに以下の少なくとも１つ：
前記未硬化ジェットインク組成物の質量に対し、１．５から３．５質量％で存在する分散剤；
前記未硬化ジェットインク組成物の質量に対し、０．５から１質量％で存在するフロー促進剤；及び
前記未硬化ジェットインク組成物の質量に対し、最大３質量％で存在する樹脂強化剤、
を含む、ことを特徴とする請求項１に記載の未硬化ジェットインク組成物。
【請求項３】
前記未硬化ジェットインク組成物が、摂氏２５℃で０．００４から０．００６Ｐａ・ｓ（４から６センチポアズ）の粘度を有することを特徴とする請求項２に記載の未硬化ジェットインク組成物。
【請求項４】
インク被覆方法であって、
以下を含む未硬化ジェットインク組成物：
前記未硬化ジェットインク組成物の質量に対し、３から５質量％のカーボンブラック粒子状顔料物質；
前記未硬化ジェットインク組成物の質量に対し、１５から２０質量％のシルセスキオキサンを含む未硬化シリコン樹脂成分、０．５から３質量％の未硬化エポキシ樹脂成分、及び１から４質量％の未硬化メラミン樹脂成分を含む未硬化樹脂組成物；及び
前記未硬化ジェットインク組成物の質量に対し、３０から４０質量％のプロピレン−グリコール−モノメチル−エーテル、１０から１３質量％のジエチレン−グリコール−ジメチル−エーテル、及び１０から１２質量％のプロピレン−グリコール−メチル−エーテル−アセテートを含む溶媒組成物、
を基板上に被覆する工程、及び
前記未硬化ジェットインク組成物を前記基板上にインサイチュで硬化し、前記基板上に硬化インク組成物を形成する工程、
を含むことを特徴とする方法。
【請求項５】
前記基板が、ガラス基板、セラミック基板、金属酸化物基板、金属基板、及びポリマー基板から成る群より選択されることを特徴とする請求項４記載の方法。
【発明の詳細な説明】
【優先権】
【０００１】
本出願は、その内容が依拠され、ここに全て引用される、２０１４年７月３日に出願された米国仮特許出願第６２／０２０，４５５号の米国法典第３５編第１１９条の下での優先権の恩恵を主張するものである。
【技術分野】
【０００２】
本実施の形態は、概してジェットインク組成物に関する。より詳細には、本実施の形態は、性能が向上したジェットインク組成物、関連する方法及び関連する被覆物品に関する。
【発明の概要】
【発明が解決しようとする課題】
【０００３】
ジェットインクプリント工程で使用されるジェットインク組成物は、例えば用紙被印刷物であるがそれに限定されない、多孔性の被印刷物上に正確で再現可能な画像を多くの場合提供する既知の材料である。残念ながら、例えばガラス基板であるがそれに限定されない、孔の少ない基板に塗布される際、ジェットインク画像の接着性及び不透明性はしばしば譲歩される。
【０００４】
したがって、例えばガラス基板接着性が向上した及び不透明性が向上した、だがこれに限定されない、特性が向上したジェットインク物質、ジェットインク被覆方法及びジェットインク被覆物品が所望である。
【課題を解決するための手段】
【０００５】
本実施の形態は、ジェットインク組成物、ジェットインク組成物を使用して物品を被覆及び硬化する方法、及び硬化されたジェットインク組成物で被覆される生成被覆物品を提供する。
【０００６】
前記のジェットインク組成物、ジェットインク組成物を使用して物品を被覆及び硬化する方法、及び硬化されたジェットインク組成物で被覆された被覆物品の各々を、顔料成分、樹脂組成物及び溶媒組成物を含む未硬化ジェットインク組成物であって、特に基板表面がガラス表面、セラミック表面、金属酸化物表面、金属表面、又は高分子表面を含む場合に、基板表面に関して向上した接着性及び不透明性を硬化したジェットインク組成物に最終的に提供する（すなわち、被覆された物品に提供する）組成物に基づいて述べる。
【０００７】
特に、未硬化のジェットインク組成物中の未硬化の樹脂組成物は、未硬化のシリコン樹脂成分（言い換えれば、以下のさらなる記載に従ってシルセスキオキサン材料成分と代わりに記載されるかもしれない）、未硬化のエポキシ樹脂成分、及び未硬化のメラミン樹脂成分を含む。
【０００８】
また、本実施の形態による未硬化のジェットインク組成物中の溶媒組成物は、（１）プロピレン−グリコール−モノメチル−エーテル；（２）ジエチレン−グリコール−ジメチル−エーテル；及び（３）プロピレン−グリコール−メチル−エーテル−アセテート、を含む。
【０００９】
本実施の形態による特定のジェットインク組成物は、顔料物質を含む。この特定のジェットインク組成物はまた、以下をさらに含む未硬化の樹脂組成物を含む：（１）未硬化のシリコン樹脂成分；（２）未硬化のエポキシ樹脂成分；及び（３）未硬化のメラミン樹脂成分。この特定のジェットインク組成物はまた、以下をさらに含む溶媒組成物を含む：（１）プロピレン−グリコール−モノメチル−エーテル；（２）ジエチレン−グリコール−ジメチル−エーテル；及び（３）プロピレン−グリコール−メチル−エーテル−アセテート。
【００１０】
本実施の形態による特定のジェットインク被覆方法は、以下を含む未硬化のジェットインク組成物を基板上に被覆する工程を含む：（１）顔料物質；（２）（２ａ）未硬化のシリコン樹脂成分、（２ｂ）未硬化のエポキシ樹脂成分、及び（２ｃ）未硬化のメラミン樹脂成分、を含む未硬化の樹脂組成物；及び（３）（３ａ）プロピレン−グリコール−モノメチル−エーテル；（３ｂ）ジエチレン−グリコール−ジメチル−エーテル；及び（３ｃ）プロピレン−グリコール−メチル−エーテル−アセテートを含む溶媒組成物。この特定のジェットインク被覆方法はまた、基板上に未硬化のジェットインク組成物をインサイチュ（ｉｎ−ｓｉｔｕ）で硬化し、基板上に硬化したジェットインク組成物被覆を形成する工程を含む。
【００１１】
本実施の形態による特定のジェットインク被覆物品は、基板を含む。この特定のジェットインク被覆物品はまた、基板上に位置する硬化された被覆を含む。硬化された被覆は、以下を含む：（１）顔料物質；及び（２）顔料物質を結合し、硬化したシリコン樹脂成分、硬化したエポキシ樹脂成分、及び硬化したメラミン樹脂成分を含む、硬化した樹脂結合剤。ある実施の形態において、特定のジェットインク被覆物品が、家庭用電化製品に組み込まれる。家庭用電化製品は、以下を含む：前面、背面及び側面を有する筐体；筐体の少なくとも部分的に内部に備えられ、少なくともコントローラ、メモリ、及び筐体の前面にまたは前面に隣接して配置されるディスプレイを含む、電装品；及びディスプレイの上方に配置されるように、筐体の前面に又は前面の上方に配置される、ジェットインク被覆物品。ある実施の形態において、家庭用電化製品は、携帯電話、携帯用メディアプレーヤー、ノートブックコンピュータ、又はタブレットコンピュータである。
【００１２】
本実施の形態の目的、特徴及び利点が、以下の限定されない実施の形態の詳細な説明の範囲内で理解される。この限定されない実施の形態の詳細な説明は、本開示の重要な部分を形成する添付の図面の範囲内で理解される。
【図面の簡単な説明】
【００１３】
【図１】本実施の形態による未硬化のジェットインク組成物の熱脱離ガスクロマトグラム質量分析（ＧＣ／ＭＳ）スペクトルを示す図
【図２】溶媒組成物を含む及び含まない、本実施の形態による未硬化のジェットインク組成物のフーリエ変換赤外（ＦＴＩＲ）スペクトルを示す図
【図３Ａ】本実施の形態による未硬化のジェットインク組成物についての陽イオン化エレクトロスプレー質量分析スペクトルを示す図
【図３Ｂ】本実施の形態による未硬化のジェットインク組成物についての陰イオン化エレクトロスプレー質量分析スペクトルを示す図
【図４】本実施の形態によるカバーレンズ基板上に被覆された未硬化のジェットインク組成物により満たされる実験的に測定された特性及び機能テストの表
【発明を実施するための形態】
【００１４】
本実施の形態は、未硬化のジェットインク組成物、未硬化のジェットインク組成物を使用して物品を被覆及び硬化する方法、及び未硬化のジェットインク組成物で被覆されその後硬化される被覆物品を提供する。
【００１５】
前記の未硬化のジェットインク組成物、未硬化のジェットインク組成物を使用して物品を被覆及び硬化する方法、及び硬化したジェットインク組成物を含む被覆物品の各々を、顔料成分、未硬化樹脂組成物及び溶媒組成物を含む未硬化ジェットインク組成物であって、特に、基板表面がガラス表面、セラミック表面又は金属酸化物表面を含む場合に、基板表面に関して向上した接着性及び不透明性をジェットインク被覆され硬化された物品に最終的に提供する組成物に基づいて述べる。
【００１６】
Ｉ．本実施の形態による未硬化ジェットインク組成物
本実施の形態による未硬化ジェットインク組成物の第１の主成分は、カーボンブラック粒子状顔料物質を含んでもよいがこれに必ずしも限定されない。したがって、通常の黒色未硬化ジェットインク組成物に加えて、本実施の形態はまた、概して、赤、緑及び青色を含むがこれに限定されない群から、あるいは、イエロー、シアン及びマゼンタを含むがこれに限定されない群から選択される色を特に含む、着色未硬化ジェットインク組成物を検討する。通常、本実施の形態による未硬化ジェットインク組成物は、未硬化ジェットインク組成物中の顔料物質の色によって通常コントロールされる、その色によって区別しない。
【００１７】
本実施の形態による未硬化ジェットインク組成物の第２の主成分は、以下を含むが必ずしもこれに限定されない未硬化樹脂組成物である：（１）未硬化のシリコン樹脂成分；（２）未硬化のエポキシ樹脂成分；及び（３）未硬化のメラミン樹脂成分。
【００１８】
本実施の形態による未硬化のジェットインク組成物の第３の主成分は、以下を含むが必ずしもこれに限定されない、溶媒組成物である：（１）プロピレン−グリコール−モノメチル−エーテル；（２）ジエチレン−グリコール−ジメチル−エーテル；及び（３）プロピレン−グリコール−メチル−エーテル−アセテート。
【００１９】
本実施の形態により具体化された未硬化ジェットインク組成物の第３の主成分のさらなる詳細は以下である。
【００２０】
顔料物質（すなわち、特にカーボンブラック粒子状顔料物質）は、約１００ナノメートルから約１５０ナノメートルまでの粒子サイズを有し、未硬化ジェットインク組成物の約３から約５質量％で存在する。本実施の形態による未硬化ジェットインク組成物に適切なカーボンブラック粒子状顔料物質は、通常は市販されている。カーボンブラック粒子状顔料物質のいくつかの他の市販購入源は本実施の形態により除外されない。
【００２１】
当業者によって理解されるように、ナノメートルサイズの粒子状顔料物質は通常、より大きいサイズの粒子状顔料物質と比較してより高い可視光吸収率を有し、したがって、所望には小さい硬化ジェットインク組成物厚さを維持しながら、本実施の形態による被覆され硬化されたジェットインク組成物中の高い光学密度に寄与し得る。ナノメートルサイズのカーボンブラック粒子状顔料物質はまた、カーボンブラック粒子状顔料物質表面から可視光の抑制散乱反射を有し、これにより、本実施の形態による被覆され硬化されたジェットインク組成物の黒さが増大する。
【００２２】
本実施の形態による未硬化ジェットインク組成物中の未硬化樹脂組成物内の未硬化シリコン樹脂成分は、シルセスキオキサン未硬化シリコン樹脂成分、より好ましくは（だが限定されないで）熱脱離ガスクロマトグラム質量分析スペクトルと共に図１に化学構造が示されるジビニル−ヘキサメチル−オクタシラ−シルセスキオキサン未硬化シリコン樹脂成分（Ｖｉｎ２Ｍｅ６Ｓｉ８）を含む、あるいはそれとして同定されてもよい。
【００２３】
当業者によって理解されるように、図１に化学構造が示されるＶｉｎ２Ｍｅ６Ｓｉ８シルセスキオキサン未硬化シリコン樹脂成分は、ビニル−トリ−置換可能シランの２分子及びメチル−トリ−置換可能シランの６分子の縮合生成物である。上記のビニルシラン及びメチルシラン分子のトリ−置換可能部分は、例えばだが制限されるものでなく、適切なハロゲン官能性及び適切なアルコキシ度官能性を含むがこれに限定されない置換可能化学官能性を有してもよい。したがって、図１に化学構造が示されるシルセスキオキサン未硬化シリコン樹脂成分に使用できる適切なシラン開始物質は、ビニル−トリエトキシ−シラン及びメチル−トリメトキシ−シランを含むがこれに限定されない。図１に化学構造が示されるシルセスキオキサン未硬化シリコン樹脂成分は、本実施の形態による未硬化ジェットインク組成物の約１５から約２０質量％で存在する。図１に化学構造が示されるシルセスキオキサン未硬化シリコン樹脂成分はさらに、約３０％から約４５％の固形分、２５℃で約０．０１から約０．０２Ｐａ・ｓ（約１０から約２０センチポアズ）の粘度、２３℃で約０．９から約１．０ｇ／ｃｍ３の密度、及び約２６×１０−３から約２９×１０−３Ｎ／ｍ（約２６から約２９ダイン／ｃｍ）の表面張力により特徴付けられる。
【００２４】
本実施の形態による未硬化ジェットインク組成物中の未硬化樹脂組成物内での使用に適切な未硬化シリコン樹脂成分（すなわち、化学構造が図１に示されるＶｉｎ２Ｍｅ６Ｓｉ８シルセスキオキサンを含むがこれに限定されない）は、適切に指定された未硬化シリコン樹脂としていくつかの市販購入源のいずれからも入手できる。上記のように、未硬化シリコン樹脂成分は、適切なビニルシランと適切なメチルシランとの割合が１：３の反応からインサイチュで代わりに調製されてもよい。
【００２５】
本実施の形態による未硬化ジェットインク組成物中の未硬化樹脂組成物内の未硬化エポキシ樹脂成分は、概して通常の分子量を有し、本実施の形態による未硬化ジェットインク組成物の約０．５から約３．０質量％で存在する。そのような未硬化エポキシ樹脂成分は、ビスフェノール（すなわち、Ａ及びＦ）ベース未硬化エポキシ物質、ノボラックベース未硬化エポキシ物質、及び脂肪族ベース未硬化エポキシ物質を含むがこれに限定されない群から選択される未硬化エポキシ物質に由来してもよい。適切であるがこれに限定されない未硬化エポキシ樹脂成分はさらに、２５℃で約２．５Ｐａ・ｓから約４．５Ｐａ・ｓ（約２５００から約４５００センチポアズ）の粘度、約１６０から約１７０のエポキシ当量（ｇ／ｅｑ）、及び２３℃で約１．１５から約１．２０ｇ／ｃｍ３の密度を有する微白色透明粘稠液として特徴付けられる。
【００２６】
最後に、本実施の形態による未硬化ジェットインク組成物中の未硬化樹脂組成物内の未硬化メラミン樹脂成分は、概して通常の分子量を有し、本実施の形態による未硬化ジェットインク組成物の約１から約４質量％で存在する。そのような未硬化メラミン樹脂成分は、概して通常の未硬化メラミン樹脂物質に由来してよい。適切であるがこれに限定されない未硬化メラミン樹脂成分は、約７５から約８５％の固形分、２３℃で約３．０Ｐａ・ｓから約４．０Ｐａ・ｓ（約３０００から約４０００センチポアズ）の粘度、及び２３℃で約１．１から約１．５ｇ／ｃｍ３の密度を有する微黄色透明粘稠液として特徴付けられる。
【００２７】
本実施の形態による未硬化ジェットインク組成物の未硬化樹脂組成物により、基板（すなわち、特にガラス基板）への粒子状顔料物質成分（すなわち、カーボンブラック粒子状顔料物質成分）の接着が確保される。さらに、未硬化ジェットインク組成物の未硬化樹脂組成物は、硬化された場合に、本実施の形態による被覆され硬化された基板の特定の末端用途に関して一般的な環境信頼性試験基準を満たす又は超えるという点で助けとなる。本実施の形態による未硬化ジェットインク組成物の未硬化樹脂組成物はまた、硬化された場合に、硬化ジェットインク組成物に、例えば耐溶剤性及び耐化学性であるがそれに限定されない、追加の機能的性質、及び所望の電気抵抗特性を確保し提供し得る。
【００２８】
そのために、ナノメートルサイズのカーボンブラック粒子状顔料物質は、より大きいサイズのカーボンブラック粒子状顔料物質よりも導電性が良い傾向がある。したがって、本実施の形態による未硬化ジェットインク組成物中の未硬化樹脂組成物内の未硬化樹脂成分は、硬化後に顔料物質粒子を完全に包み、顔料物質粒子の凝集及び結果として生じる本実施の形態による硬化ジェットインク組成物中の電気抵抗の損失を防ぐことができることが望ましい。
【００２９】
本実施の形態による未硬化ジェットインク組成物は、ハイブリッド有機−無機樹脂組成物を含むものとして特徴付けられてもよい。本実施の形態による未硬化ジェットインク組成物の未硬化樹脂組成物の無機未硬化シリコン樹脂成分は、望ましくは、ガラス基板表面への適切な接着性、硬化ジェットインク被覆の適切な硬さ、及び高温ベイク（約２５０−２８０℃まで）後の適切な寸法安定性を提供するように選択される。本実施の形態による未硬化ジェットインク組成物中の未硬化樹脂組成物の未硬化エポキシ樹脂成分は、硬化後に硬化ジェットインク組成物被覆の洗浄に使用され得るアルカリ洗浄剤への耐性を提供する。本実施の形態による未硬化ジェットインク組成物中の未硬化ジェットインク樹脂組成物の未硬化メラミン樹脂成分は、適切な溶媒及び化学耐性、及び被覆後の硬化ジェットインク組成物の電気抵抗を提供することを目的とする。
【００３０】
したがって、上記によれば、本実施の形態による未硬化ジェットインク組成物中の未硬化樹脂組成物は、他の点では標準的なジェットインク被覆装置を用いて基板上に被覆され、その後望ましくは１０分間より長く１５０−２００℃で熱的に硬化される（すなわち、硬化が対流式オーブンで行われるとして；赤外線オーブンを使用する場合、より短い硬化時間が利用できるかもしれない）。
【００３１】
通常は熱硬化性樹脂成分として意図される未硬化シリコン樹脂成分、未硬化エポキシ樹脂成分及び未硬化メラミン樹脂成分の他に、本実施の形態はまた、特定の物質特性を達成するために、必要に応じて熱硬化性樹脂成分又は熱可塑性樹脂成分であり得る他の樹脂成分の追加を検討する。そのような熱硬化性樹脂成分には、アクリル樹脂成分及びオレフィン樹脂成分が含まれてもよいがこれに限定されない。
【００３２】
本実施の形態による未硬化ジェットインク組成物中の溶媒組成物に関して：（１）プロピレン−グリコール−モノメチル−エーテルが約３０から約４０質量％で存在する；（２）ジエチレン−グリコール−ジメチル−エーテルが約１０から約１３質量％で存在する；及び（３）プロピレン−グリコール−メチル−エーテル−アセテートが約１０から約１２質量％で存在する。上記の３つのグリコール溶媒は、追加の説明を要せず本実施の形態による未硬化ジェットインク組成物中での使用に適切な純度レベルでいくつかの供給者のいずれかから容易に調達される、概して通常の溶媒として考えられる。さらに、本実施の形態による未硬化ジェットインク組成物中の溶媒組成物は、２００℃でのガスクロマトグラフィ分析を使用して特徴付けられてもよいことが見込まれる。
【００３３】
概して本実施の形態によれば、溶媒物質は、顔料物質粒子及び特にカーボンブラック顔料物質粒子のためのキャリアとして作用し、例えばガラス基板、セラミック基板又は金属酸化物基板であるがこれに限定されない無孔性基板上に、ジェットインクプリントヘッドから顔料物質粒子を均一にかつ滑らかに吐出できるように選択される。さらに、上記の３つの溶媒成分はまた、未硬化ジェットインク組成物の乾燥、流動及び湿潤特性をコントロールしながら、未硬化ジェットインク組成物の粘性及び表面張力が温度で変化せず、したがって安定したプリント性能（例えば、プリントヘッドノズルの目詰まりがまれである）を維持することを確保する。
【００３４】
顔料成分、樹脂組成物及び溶媒組成物を含む上記の主要な成分の他に、本実施の形態による未硬化ジェットインク組成物はまた、未硬化ジェットインク組成物との関連で他の点で従来の又は従来と異なる特定の添加剤をさらに含んでもよい。そのような追加の添加剤は、以下を含んでもよいが必ずしもこれに限定されない：（１）約１．５から約３．５質量％で存在し、ポリウレタン及びポリメチルメタクリレートコポリマー物質を含む分散剤；（２）約０．５から約１質量％で存在し、ポリエーテル変性ポリ−ジメチル−シロキサン物質を含むフロー促進剤；及び（３）最大約３％で存在し、従来の組成物を含む樹脂強化剤。
【００３５】
フロー促進添加剤は特に、ガラス基板、セラミック基板又は金属酸化物基板上への未硬化ジェットインク組成物の湿潤性を改良するので、硬化前の未硬化ジェットインク組成物の基板からのデウェッティング（ｄｅ−ｗｅｔｔｉｎｇ）を防ぐ。本実施の形態による未硬化ジェットインク組成物との関連で使用してもよいフロー促進剤は、通常市販される。
【００３６】
他方、分散剤は、ペースト及び未硬化ジェットインク組成物中に混合された後にも顔料物質成分粒子が均一に懸濁されるのを保持し、凝集又は沈殿を防止することを目的とする。凝集した顔料物質成分粒子は、ジェットインクノズルを目詰まりさせ、基板上にプリントされると点欠陥を生じ、硬化ジェットインク組成物の電気抵抗を著しく低下させる。ナノメートルサイズの顔料物質成分粒子は、より強いファンデルワールス力によって、より大きいサイズの顔料物質成分粒子と比較してより凝集しやすい。
【００３７】
上記のように、特定の分散剤物質は、高分子量のポリウレタン及びポリ−メチル−メタクリレートコポリマー物質を使用する。この種の分散剤は、コポリマー分子中に多くのアンカー基を有してもよく、顔料物質粒子表面に付着し、したがって顔料物質粒子を取り囲む。分散剤物質コポリマー物質分子はまた、未硬化ジェットインク組成物中で未硬化樹脂成分及び溶媒物質に中間スペースを提供する長いポリマー鎖を有する。上記のようなコポリマー分散剤は、分散剤が完全に溶解され、分散剤ポリマー鎖が完全に伸長することを確実にするように、本実施の形態による未硬化樹脂組成物及び溶媒組成物と共に使用できなければならない。そのような分散剤ポリマー鎖の完全伸長により、顔料物質粒子を互いに引き付けるファンデルワールス力を克服し、未硬化ジェットインク組成物中で又は硬化ジェットインク組成物被覆への硬化後のいずれかにおいて顔料物質粒子が凝集しないことを確保する。本実施の形態による未硬化樹脂組成物と共に使用するのに適切なポリウレタン及びポリメチル−メタクリレートコポリマー分散剤は、市販されている。
【００３８】
本実施の形態による未硬化ジェットインク組成物は、未硬化ジェットインク組成物の均一な懸濁液が得られるまで、任意の順番で前記の成分を混合することにより調製してもよい。通常及び好ましくは、成分の合計が混合され、摂氏２５℃で約０．００４から約０．００６Ｐａ・ｓ（約４から約６センチポアズ）の粘度を有する未硬化ジェットインク組成物を提供するよう適切に調整される。
【００３９】
参考のため、溶媒あり及びなしの、本実施の形態による未硬化ジェットインク組成物のフーリエ変換赤外スペクトルが図２に示される。
【００４０】
参考のため、陽イオン化エレクトロスプレー質量分析スペクトル（図３ａ）及び陰イオン化エレクトロスプレー質量分析スペクトル（図３ｂ）の両方が、本実施の形態による未硬化ジェットインク組成物について提供される。
【００４１】
陽イオン化エレクトロスプレー質量分析スペクトルにより、ポリエチレン−オキシド−コ−ポリジメチル−シロキサンコポリマーとしてフロー促進添加剤の同定が確かめられた。４４ダルトン（エトキシ）及び７４ダルトンのランダムスペーシングは、観察された同位体分布であり、エチレン−オキシド−コ−ジメチル−シロキサンコポリマーの典型である。質量スペクトル内の主要分布は、８００ダルトンの概略平均分子量を有する。質量スペクトル内のより小さい分布は、４５０ダルトンの平均分子量を有する。
【００４２】
陰イオン化エレクトロスプレー質量分析スペクトルにより、一連のメチル及びビニル−機能的シルセスキオキサンの存在が確かめられた。その点において、１２ダルトンの各シリーズ内の質量スペーシングは、連続的な１つのメチル基の１つのビニル基へのＲ−基置換の特色を示す。同位体分布は、Ｔ６、Ｔ８などに対応する適切な質量範囲中のシリコン原子の数の特色を示す。
【００４３】
ＩＩ．本実施の形態によるジェットインク組成物被覆方法
本実施の形態によるジェットインク被覆方法は、上記によるジェットインク組成物と概して似ている。したがって、まず以下を含む未硬化ジェットインク組成物を基板上に被覆する：（１）カーボンブラック（あるいは着色）顔料物質；（２）（２ａ）未硬化のシリコン樹脂成分、（２ｂ）未硬化のエポキシ樹脂成分、及び（２ｃ）未硬化のメラミン樹脂成分、を含む未硬化の樹脂組成物；及び（３）（３ａ）プロピレン−グリコール−モノメチル−エーテル；（３ｂ）ジエチレン−グリコール−ジメチル−エーテル；及び（３ｃ）プロピレン−グリコール−メチル−エーテル−アセテート、を含む溶媒組成物。次に、基板上に未硬化ジェットインク組成物をインサイチュ（ｉｎ−ｓｉｔｕ）で硬化し、基板上に硬化したジェットインク組成物被覆を形成する。
【００４４】
本実施の形態において、未硬化ジェットインク組成物は好ましくは、熱的に硬化されて硬化ジェットインク組成物被覆を形成する。硬化ジェットインク組成物被覆を提供するための未硬化ジェットインク組成物のそのような熱的硬化は通常、摂氏約１６０から約２５０℃の温度で、約１から約２０分間の時間で、不活性雰囲気において、行われる。そのような硬化条件はまた、対流式オーブンを使用するか赤外線オーブンを使用するかに依存し得る。
【００４５】
上記の本実施の形態の態様と整合して、本実施の形態による未硬化ジェットインク組成物は、ガラス基板、セラミック基板及び金属酸化物基板を含むがこれに限定されない群から選択される基板上に被覆され硬化される。そのような基板の特定の最終製品用途は様々である。
【００４６】
上記の基板選択のオプション及び未硬化ジェットインク組成物被覆及び熱的処理硬化条件は、任意の特定の機能的最終結果に関して本実施の形態を制限することを意図しない。むしろ、本実施の形態は、特定の熱的に硬化されたジェットインク組成物により被覆された基板を実現するために別の熱的処理硬化条件を利用してもよい。
【００４７】
ＩＩＩ．本実施の形態による硬化ジェットインク組成物被覆物品
上記の未硬化ジェットインク組成物、及び硬化ジェットインク組成物被覆物品を提供するための上記ジェットインク組成物を被覆する方法に続くのは、硬化ジェットインク組成物被覆物品自体である。
【００４８】
そのような硬化ジェットインク被覆物品は、基板、及び基板上に位置する硬化ジェットインク組成物被覆を含む。硬化被覆は顔料を含む。硬化被覆はまた、硬化シリコン樹脂成分、硬化エポキシ樹脂成分及び硬化メラミン樹脂成分をさらに含む硬化樹脂結合剤組成物を含む。
【００４９】
所望には、本実施の形態による被覆物品において、基板は、ガラス基板、セラミック基板及び金属酸化物基板から成る群より選択される。
【００５０】
所望には、本実施の形態による硬化被覆は、約２から約６ミクロンの厚さを有する。
【００５１】
所望には、本実施の形態による被覆物品は、標準試験法として記載されるクロスハッチ接着試験において４Ｂ以上である、基板への硬化被覆の接着性を示す。
【００５２】
所望には、本実施の形態による硬化被覆は、約３から約５．５の光学密度を有する。
【００５３】
所望には、本実施の形態による硬化被覆において、顔料成分粒子は規則正しく配置される。
【００５４】
最後に、本実施の形態による硬化被覆物品中の硬化ジェットインク樹脂組成物は、標準的な方法を使用して化学的に特徴付けられてもよい。
【００５５】
ある実施の形態において、インクジェット被覆物品は、家庭用電化製品に組み込まれてもよい。ある実施の形態において、家庭用電化製品は、以下を含む：前面、背面及び側面を有する筐体；筐体の少なくとも部分的に内部に備えられ、少なくともコントローラ、メモリ、及び筐体の前面にまたは前面に隣接して配置されるディスプレイを含む、電装品；及びディスプレイの上方に配置されるように、筐体の前面に又は前面の上方に配置される、ジェットインク被覆物品。ある実施の形態において、家庭用電化製品は、携帯電話、携帯用メディアプレーヤー、ノートブックコンピュータ、又はタブレットコンピュータである。
【００５６】
ＩＶ．実験
参考のため、ガラス基板上に被覆された硬化ジェットインク組成物の機能的性能特性要件の表が図４に示される。本実施の形態によるガラス基板上に被覆された硬化ジェットインク組成物は、表にした機能的性能特性要件のすべてを満たす。
【００５７】
当業者は、特許請求の範囲の精神及び範囲を逸脱せずに様々の修正及び変更を行うことができることが明らかであろう。
【００５８】
以下、本発明の好ましい実施形態を項分け記載する。
【００５９】
実施形態１
顔料物質；
未硬化シリコン樹脂成分、未硬化エポキシ樹脂成分、及び未硬化メラミン樹脂成分を含む未硬化樹脂組成物；及び
プロピレン−グリコール−モノメチル−エーテル、ジエチレン−グリコール−ジメチル−エーテル、及びプロピレン−グリコール−メチル−エーテル−アセテートを含む溶媒組成物、
を含むインク組成物。
【００６０】
実施形態２
前記顔料物質が、約３から約５質量％で存在するカーボンブラック粒子状顔料物質を含み；
前記未硬化樹脂組成物が、約１５から約２０質量％で存在するシルセスキオキサン成分を含む未硬化シリコン樹脂、約０．５から約３質量％で存在する未硬化エポキシ樹脂成分、及び約１から約４質量％で存在する未硬化メラミン樹脂成分を含み；
前記溶媒組成物が、約３０から約４０質量％で存在するプロピレン−グリコール−モノメチル−エーテル、約１０から約１３質量％で存在するジエチレン−グリコール−ジメチル−エーテル、及び約１０から約１２質量％で存在するプロピレン−グリコール−メチル−エーテル−アセテートを含む、
実施形態１記載のインク組成物。
【００６１】
実施形態３
さらに添加剤組成物を含む、実施形態１又は２記載のインク組成物。
【００６２】
実施形態４
前記添加剤組成物が、以下の少なくとも１つ：
約１．５から約３．５質量％で存在する分散剤；
約０．５から約１質量％で存在するフロー促進剤；及び
最大約３質量％で存在する樹脂強化剤、
を含む、実施形態３記載のインク組成物。
【００６３】
実施形態５
前記インク組成物が、摂氏２５℃で約０．００４から約０．００６Ｐａ・ｓ（約４から約６センチポアズ）の粘度を有する、実施形態４のインク組成物。
【００６４】
実施形態６
前記カーボンブラック粒子状顔料物質が、約１００から約１５０ナノメートルの粒子サイズを有する、実施形態２から５のいずれかに記載のインク組成物。
【００６５】
実施形態７
前記インク組成物が、以下の少なくとも１つ：
前記溶媒組成物を同定するための２００℃におけるガスクロマトグラム；
図１の熱脱離ガスクロマトグラフィ質量スペクトル；
図２のフーリエ変換赤外スペクトル；及び
図３ａ及び図３ｂのエレクトロスプレー質量分析スペクトル、
により特徴付けられる、実施形態１から６のいずれかに記載のインク組成物。
【００６６】
実施形態８
インク被覆方法であって、
以下を含む未硬化ジェットインク組成物：
カーボンブラック粒子状顔料物質；
未硬化シリコン樹脂成分、未硬化エポキシ樹脂成分、及び未硬化メラミン樹脂成分を含む未硬化樹脂組成物；及び
プロピレン−グリコール−モノメチル−エーテル、ジエチレン−グリコール−ジメチル−エーテル、及びプロピレン−グリコール−メチル−エーテル−アセテートを含む溶媒組成物、
を基板上に被覆する工程、及び
前記未硬化ジェットインク組成物を前記基板上にインサイチュで硬化し、前記基板上に硬化インク組成物を形成する工程、
を含む方法。
【００６７】
実施形態９
前記未硬化ジェットインク組成物が熱的に硬化され、前記硬化インク組成物を形成する、実施形態８記載の方法。
【００６８】
実施形態１０
前記基板が、ガラス基板、セラミック基板、金属酸化物基板、金属基板、及びポリマー基板から成る群より選択される、実施形態８又は９記載の方法。
【００６９】
実施形態１１
前記未硬化インク組成物が、以下：
摂氏約１６０から約２５０℃の温度；及び
不活性雰囲気で約１から約２０分間の時間、
で熱的に硬化される、実施形態９記載の方法。
【００７０】
実施形態１２
基板；及び
前記基板上に配置され、以下：
粒子状顔料物質；及び
前記粒子状顔料物質を結合し、硬化シリコン樹脂成分、硬化エポキシ樹脂成分、及び硬化メラミン樹脂成分を含む、硬化樹脂結合剤組成物、を含む硬化被覆、
を含む被覆物品。
【００７１】
実施形態１３
前記粒子状顔料物質が、カーボンブラック粒子状顔料物質を含む、実施形態１２記載の被覆物品。
【００７２】
実施形態１４
前記基板が、ガラス基板、セラミック基板、金属酸化物基板、金属基板、及びポリマー基板から成る群より選択される、実施形態１２又は１３記載の被覆物品。
【００７３】
実施形態１５
前記硬化被覆が、約２から約６ミクロンまでの厚さを有する、実施形態１２から１４のいずれかに記載の被覆物品。
【００７４】
実施形態１６
前記基板への前記硬化被覆の接着が、クロスハッチ接着試験において４Ｂ以上である、実施形態１２から１５のいずれかに記載の被覆物品。
【００７５】
実施形態１７
前記硬化被覆が、約３から約５．５までの光学密度を有する、実施形態１２から１６のいずれかに記載の被覆物品。
【００７６】
実施形態１８
前記カーボンブラック粒子状顔料物質粒子が、規則正しく配置される、実施形態１３記載の被覆物品。
【００７７】
実施形態１９
前記被覆物品がカバーレンズを含み、
前記被覆物品が、前記硬化被覆の変色又は前記基板からの前記硬化被覆の層間剥離をすることなく水性アルカリ洗浄溶液で超音波洗浄できる、
実施形態１２から１８のいずれかに記載の被覆物品。
【００７８】
実施形態２０
前面、背面及び側面を有する筐体；
前記筐体の少なくとも部分的に内部に備えられ、少なくともコントローラ、メモリ、及び前記筐体の前面にまたは前面に隣接して配置されるディスプレイを含む、電装品；及び
前記ディスプレイの上方に配置されるように、前記筐体の前面に又は前面の上方に配置される、実施形態１２記載の前記被覆物品、
を含む家庭用電化製品。
【００７９】
実施形態２１
前記家庭用電化製品が、携帯電話、携帯用メディアプレーヤー、ノートブックコンピュータ、又はタブレットコンピュータである、家庭用電化製品。
【図１】
0006764402.tif 000002
【図２】
0006764402.tif 000003
【図３Ａ】
0006764402.tif 000004
【図３Ｂ】
0006764402.tif 000005
【図４】
0006764402.tif 000006